КОМПОЗИЦИЯ ФИКСИРУЮЩЕЙ СМОЛЫ ДЛЯ ПРИМЕНЕНИЯ В РОТОРЕ

1. Ротор, снабженный
сердечником ротора, установленным и закрепленным на вращающемся валу, в котором сформировано множество полых частей, расположенных вдоль периферийной части вращающегося вала,
магнитом, вставленным в полую часть, и
фиксирующим элементом, сформированным посредством отверждения композиции фиксирующей смолы, заполняющей участок раздела между полой частью и магнитом,
в котором композиция фиксирующей смолы включает:
термоотверждающуюся смолу (A), содержащую эпоксидную смолу,
отверждающий агент (B) и
неорганический наполнитель (C), и
содержание неорганического наполнителя (C) составляет 50 мас.% или более в расчете на 100% общего содержания композиции фиксирующей смолы.
2. Ротор по п.1, в котором неорганический наполнитель (C) содержит кварц.
3. Ротор по п.2, в котором содержание кварца равно 40 мас.% или более в расчете на 100 мас.% общего содержания композиции фиксирующей смолы.
4. Ротор по любому одному из пп.1-3, в котором в композиции фиксирующей смолы содержание оксида алюминия равно 10 мас.% или менее в расчете на 100 мас.% общего содержания композиции фиксирующей смолы.
50
5. Ротор по любому одному из пп.1-3, в котором неорганический наполнитель (C) содержит два или более видов сферического кварца, имеющего разный средний диаметр частиц, D.
50
6. Ротор по п.5, в котором средний диаметр частиц D равен 75 мкм или менее.
7. Ротор по любому одному из пп.1-3, в котором отверждающий агент (B) содержит фенольную смолу.
8. Ротор по любому одному из пп.1-3, в котором композиция фиксирующей смолы дополнительно включает ускоритель отверждения (D).
9. Ротор по п.8, в котором ускоритель отверждения (D) включает по меньшей мере один ускоритель, выбранный из соединения тетразамещенного фосфония, фосфобетаинового соединения, аддукта фосфинового соединения и хинонового соединения и аддукта фосфониевого соединения и силанового соединения.
10. Ротор по любому одному из пп.1-3, в котором композиция фиксирующей смолы дополнительно включает неорганический ингибитор горения (G).
11. Ротор по п.10, в котором неорганический ингибитор горения (G) содержит гидроксид металла или сложный гидроксид металла.
12. Ротор по любому одному из пп.1-3, в котором
концентрация ионных примесей в композиции фиксирующей смолы составляет 500 млн.ч. или менее, и
ионные примеси представляют собой по меньшей мере примеси, выбранные из ионов щелочных металлов, ионов щелочноземельных металлов и ионов галогенов.
13. Ротор по любому одному из пп.1-3, в котором концентрация ионов натрия в композиции фиксирующей смолы равна 100 млн.ч. или менее.
14. Ротор по любому одному из пп.1-3, в котором концентрация ионов хлора в композиции фиксирующей смолы равна 100 млн.ч. или менее.
15. Ротор по любому одному из пп.1-3, в котором
композиция фиксирующей смолы дополнительно включает поглотитель ионов, и
поглотитель ионов включает гидроталькиты или гидроокислы элементов, выбранных из магния, алюминия, висмута, титана и циркония.
16. Ротор по любому одному из пп.1-3, в котором
композиция фиксирующей смолы дополнительно включает добавку, снижающую внутренние напряжения, и
добавка, снижающая внутренние напряжения, содержит полибутадиеновое соединение, соединение, полученное сополимеризацией акрилонитрила и бутадиена, или силиконовое соединение.
17. Ротор по любому одному из пп.1-3, в котором магнит образован неодимовым магнитом.
18. Ротор по любому одному из пп.1-3, в котором фиксирующий элемент образован формованием со вставкой с применением композиции фиксирующей смолы в форме таблеток.
19. Ротор по любому одному из пп.1-3, в котором, когда композиция фиксирующей смолы инжектируется в проточный канал, имеющий поперечное сечение шириной 3 мм и толщиной 80 мкм, при условиях температуры формы 175ºC и давлении формования 6,9 МПа, длина щелевого потока равна 30 мм или более.
20. Ротор по любому одному из пп.1-3, в котором температура стеклования (Tg) фиксирующего элемента равна 150ºC или выше.
21. Ротор по любому одному из пп.1-3, в котором прочность на изгиб фиксирующего элемента при 150ºC равна 70 МПа или более.
4
22. Ротор по любому одному из пп.1-3, в котором модуль упругости при изгибе фиксирующего элемента при 150ºC равен 1,6×10 МПа или менее.
23. Ротор по любому одному из пп.1-3, в котором в области, которая равна или выше 25ºC и ниже температуры стеклования (Tg), коэффициент линейного расширения (α1) предпочтительно равен 10 млн.ч./ºC или более и равен 25 млн.ч./ºC или менее.
24. Ротор по любому одному из пп.1-3, в котором высокоформульная вязкость композиции фиксирующей смолы, определяемая при температуре измерения 175ºC и нагрузке 10 кг, при применении прибора для измерения высокоформульной вязкости, равна 6 Па·с или более и равна 50 Па·с или менее.
25. Ротор по любому одному из пп.1-3, в котором время желатинизации композиции фиксирующей смолы при 175ºC предпочтительно равно 10 секунд или более и равно 40 секунд или менее.
26. Ротор по любому одному из пп.1-3, в котором длина спирального потока композиции фиксирующей смолы равна 50 см или более.
60
max
60
max
27. Ротор по любому одному из пп.1-3, в котором, когда крутящий момент при отверждении композиции фиксирующей смолы измеряют с течением времени при температуре измерения 175ºC с применением прибора для определения степени завершения отверждения, величину крутящего момента при отверждении при времени 60 секунд после начала измерения определяют как T, и максимальную величину крутящего момента при отверждении вплоть до 300 секунд после начала измерения определяют как T, отношение величины крутящего момента при отверждении при времени 60 секунд после начала измерения к максимальной величине крутящего момента при отверждении вплоть до 300 секунд после начала измерения, T/T (%), равно 40% или более.
28. Автомобиль, снабженный ротором по любому одному из пп.1-27.
29. Способ изготовления ротора, включающий:
стадию приготовления сердечника ротора, в котором сформировано множество полых частей, расположенных вдоль периферийной части сквозного отверстия, через которое пропущен вращающийся вал,
стадию введения магнита в полую часть,
стадию заполнения композицией фиксирующей смолы участка раздела между полой частью и магнитом,
стадию отверждения композиции смолы, чтобы получить фиксирующий элемент, и
стадию введения вращающегося вала в сквозное отверстие сердечника ротора при одновременном закреплении и установке вращающегося вала в сердечнике ротора,
в котором композиция фиксирующей смолы включает
термоотверждающуюся смолу (A), содержащую эпоксидную смолу,
отверждающий агент (B) и
неорганический наполнитель (C), и
содержание неорганического наполнителя (C) составляет 50 мас.% или более в расчете на 100% общего содержания композиции фиксирующей смолы.
30. Композиция фиксирующей смолы, используемая для формирования фиксирующего элемента в роторе, снабженном
сердечником ротора, установленным и закрепленным на вращающемся валу, в котором сформировано множество полых частей, расположенных вдоль периферийной части вращающегося вала,
магнитом, вставленным в полую часть, и
фиксирующим элементом, предоставленным на участке раздела между полой частью и магнитом,
где композиция фиксирующей смолы содержит термоотверждающуюся смолу (A), содержащую эпоксидную смолу,
отверждающий агент (B) и
неорганический наполнитель (C), и
содержание неорганического наполнителя (C) составляет 50 мас.% или более в расчете на 100% общего содержания композиции фиксирующей смолы.
31. Композиция фиксирующей смолы по п.30, которая находится в форме порошка, гранул или таблеток.